БЫСТРООТВЕРЖДАЕМЫЕ СИЛИКОНОВЫЕ СМАЗОЧНЫЕ ПОКРЫТИЯ

1. Композиция для нанесения смазочного силиконового покрытия, содержащая:
поперечносшиваемый силиконовый полимер, имеющий реакционноспособные функциональные группы;
несшиваемый силиконовый полимер, причем указанный полимер имеет средневесовую молекулярную массу более приблизительно 200000;
силиконовый поперечносшивающий агент; и
катализатор.
2. Композиция для нанесения покрытия по п. 1, в которой поперечносшиваемый силиконовый полимер выбран из группы, состоящей из полидиалкилсилоксана с винильными концевыми группами, полидиметилсилоксана, сополимера полидифенилсилана и диметилсилоксана, полифенилметилсилоксана, сополимера полифторпропилметила и диметилсилоксана и полидиэтилсилоксана.
3. Композиция для нанесения покрытия по п. 1, в которой поперечносшиваемый силиконовый полимер содержит полидиметилсилоксан с винильными концевыми группами.
4. Композиция для нанесения покрытия по п. 1, в которой несшиваемый силиконовый полимер выбран из группы, состоящей из полидиметилсилоксана, полиалкилметилсилоксана, полидиэтилсилоксана, полифторпропилметилсилоксана, полиоктилметилсилоксана, политетрадецилметилсилоксана, полиоктадецилметилсилоксана и полиалкилметилдиметилсилоксана, такого как полигексадецилметилсилоксан-диметилсилоксан.
5. Композиция для нанесения покрытия по п. 1, в которой несшиваемый силиконовый полимер содержит полидиметилсилоксан.
6. Композиция для нанесения покрытия по п. 1, в которой поперечносшивающий агент выбран из группы, состоящей из полиметилгидросилоксана, сополимера полиметилгидросилоксана и полидиметилсилоксана, полиэтилгидросилоксана, сополимера полиметилгидросилоксана и октилметилсилоксана и сополимера полиметилгидросилоксана и метилфенилсилоксана.
7. Композиция для нанесения покрытия по п. 1, в которой поперечносшивающий агент содержит полиметилгидросилоксан.
8. Композиция для нанесения покрытия по п. 1, в которой катализатор выбран из группы, состоящей из платина-дивинилтетраметилдисилоксан-этинилциклогексанола, комплекса платина-цикловинилметилсилоксан (катализатор Эшби-Карштедта), комплекса платина-карбонилцикловинилметилсилоксан (катализатор Осско), комплекса платина-дивинилтетраметилдисилоксан-диметилфумарат и комплекса платина-дивинилтетраметилдисилоксан-диметилмалеат.
9. Композиция для нанесения покрытия по п. 1, в которой катализатор содержит комплекс платина-дивинилтетраметилдисилоксан-этинилциклогексанол, имеющий формулу:
10. Композиция для нанесения покрытия по п. 1, содержащая от приблизительно 10% вес. до приблизительно 90% вес. общего содержания твердых частиц поперечносшиваемого силиконового полимера.
11. Композиция для нанесения покрытия по п. 1, содержащая от приблизительно 10% вес. до приблизительно 90% вес. несшиваемого силиконового полимера.
12. Композиция для нанесения покрытия по п. 1, содержащая от приблизительно 0,2% вес. до приблизительно 1,8% вес. силиконового поперечносшивающего агента.
13. Композиция для нанесения покрытия по п. 1, содержащая от приблизительно 0,0004% вес. до приблизительно 0,0036% вес. платинового катализатора.
14. Композиция для нанесения покрытия по п. 1, в которой катализатор содержит комплекс платина-цикловинилметилсилоксан (катализатор Эшби-Карштедта).
15. Композиция для нанесения покрытия по п. 1, дополнительно содержащая растворитель, выбранный из группы, состоящей из ксилола, толуола, пентана, гексана, гептанов, октана, Isopar K, смесей олефинов с более высокой молекулярной массой и их комбинаций.
16. Композиция для нанесения покрытия по п. 15, в которой поперечносшиваемый силиконовый полимер, несшиваемый силиконовый полимер и силиконовый поперечносшивающий агент содержат от приблизительно 0,5% вес. до приблизительно 25% вес. общего веса композиции для нанесения покрытия.
17. Композиция для нанесения покрытия по п. 1, в которой несшиваемый силиконовый полимер имеет средневесовую молекулярную массу от приблизительно 260000 до приблизительно 10000000.
18. Композиция для нанесения смазочного силиконового покрытия, содержащая:
поперечносшиваемый полидиметилсилоксановый полимер, имеющий реакционноспособные функциональные группы;
несшиваемый полидиметилсилоксановый полимер, причем указанный полимер имеет средневесовую молекулярную массу более приблизительно 200000;
полиметилгидросилоксановый поперечносшивающий агент; и
платиновый катализатор.
19. Композиция для нанесения покрытия по п. 18, в которой катализатор содержит комплекс платина-дивинилтетраметилдисилоксан-этинилциклогексанол, имеющий формулу:
.
20. Композиция для нанесения покрытия по п. 18, содержащая от приблизительно 10% вес. до приблизительно 90% вес. поперечносшиваемого полидиметилсилоксанового полимера.
21. Композиция для нанесения покрытия по п. 18, содержащая от приблизительно 10% вес. до приблизительно 90% вес. общего содержания твердых частиц несшиваемого полидиметилсилоксанового полимера.
22. Композиция для нанесения покрытия по п. 18, содержащая от приблизительно 0,2% вес. до приблизительно 1,8% вес. полиметилгидросилоксанового поперечносшивающего агента.
23. Композиция для нанесения покрытия по п. 18, содержащая от приблизительно 0,0004% вес. до приблизительно 0,0036% вес. платинового катализатора.
24. Композиция для нанесения покрытия по п. 18, дополнительно содержащая растворитель, выбранный из группы, состоящей из ксилола, толуола, пентана, гексана, гептанов, октана, Isopar K, смесей олефинов с более высокой молекулярной массой и их комбинаций.
25. Композиция для нанесения покрытия по п. 24, в которой поперечносшиваемый полидиметилсилоксановый полимер, несшиваемый полидиметилсилоксановый пример и полиметилгидросилоксановый поперечносшивающий агент содержат от приблизительно 0,5% вес. до приблизительно 25% вес. общего веса композиции для нанесения покрытия.
26. Композиция для нанесения покрытия по п. 18, в которой несшиваемый полидиметилсилоксановый полимер имеет средневесовую молекулярную массу от приблизительно 260000 до приблизительно 10000000.
27. Медицинское устройство, покрытое смазочным покрытием, содержащее:
медицинское устройство, имеющее поверхность; и
смазочное покрытие по меньшей мере на части поверхности, причем покрытие содержит:
поперечносшиваемый силиконовый полимер, имеющий реакционноспособные функциональные группы;
несшиваемый силиконовый полимер, причем указанный полимер имеет средневесовую молекулярную массу более приблизительно 200000;
силиконовый поперечносшивающий агент; и
катализатор.
28. Медицинское устройство по п. 27, в котором поперечносшиваемый силиконовый полимер выбран из группы, состоящей из полидиалкилсилоксана с винильными концевыми группами, полидиметилсилоксана, сополимера полидифенилсилана и диметилсилоксана, полифенилметилсилоксана, сополимера полифторпропилметила и диметилсилоксана и полидиэтилсилоксана.
29. Медицинское устройство по п. 27, в котором поперечносшиваемый силиконовый полимер содержит полидиметилсилоксан с винильными концевыми группами.
30. Медицинское устройство по п. 27, в котором несшиваемый силиконовый полимер выбран из группы, состоящей из полидиметилсилоксана, полиалкилметилсилоксана, полидиэтилсилоксана, полифторпропилметилсилоксана, полиоктилметилсилоксана, политетрадецилметилсилоксана, полиоктадецилметилсилоксана и полиалкилметилдиметилсилоксана, такого как полигексадецилметилсилоксан-диметилсилоксан.
31. Медицинское устройство по п. 27, в котором несшиваемый силиконовый полимер содержит полидиметилсилоксан.
32. Медицинское устройство по п. 27, в котором поперечносшивающий агент выбран из группы, состоящей из полиметилгидросилоксана, сополимера полиметилгидросилоксана и полидиметилсилоксана, полиэтилгидросилоксана, сополимера полиметилгидросилоксана и октилметилсилоксана и сополимера полиметилгидросилоксана и метилфенилсилоксана.
33. Медицинское устройство по п. 27, в котором поперечносшивающий агент содержит полиметилгидросилоксан.
34. Медицинское устройство по п. 27, в котором катализатор выбран из группы, состоящей из платина-дивинилтетраметилдисилоксан-этинилциклогексанола, комплекса платина-цикловинилметилсилоксан (катализатор Эшби-Карштедта), комплекса платина-карбонилцикловинилметилсилоксан (катализатор Осско), комплекса платина-дивинилтетраметилдисилоксан-диметилфумарат и комплекса платина-дивинилтетраметилдисилоксан-диметилмалеат.
35. Медицинское устройство по п. 27, в котором катализатор представляет собой комплекс платина-дивинилтетраметилдисилоксан-этинилциклогексанол, имеющий формулу:
.
36. Медицинское устройство по п. 27, в котором композиция для нанесения покрытия содержит от приблизительно 10% вес. до приблизительно 90% вес. общего содержания твердых частиц поперечносшиваемого силиконового полимера.
37. Медицинское устройство по п. 27, в котором композиция для нанесения покрытия содержит от приблизительно 10% вес. до приблизительно 90% вес. общего содержания твердых частиц несшиваемого силиконового полимера.
38. Медицинское устройство по п. 27, в котором композиция для нанесения покрытия содержит от приблизительно 0,2% вес. до приблизительно 1,8% вес. силиконового поперечносшивающего агента.
39. Медицинское устройство по п. 27, в котором композиция для нанесения покрытия содержит от приблизительно 0,0004% вес. до приблизительно 0,0036% вес. платинового катализатора.
40. Медицинское устройство по п. 27, в котором катализатор содержит комплекс платина-цикловинилметилсилоксан (катализатор Эшби-Карштедта).
41. Медицинское устройство по п. 27, в котором композиция для нанесения покрытия дополнительно содержит растворитель, выбранный из группы, состоящей из ксилола, толуола, пентана, гексана, гептанов, октана, Isopar K, смесей олефинов более высокой молекулярной массы и их комбинаций.
42. Медицинское устройство по п. 27, в котором поперечносшиваемый силиконовый полимер, несшиваемый силиконовый полимер и силиконовый поперечносшивающий агент содержат от приблизительно 0,5% вес. до приблизительно 25% вес. общего веса композиции для нанесения покрытия.
43. Медицинское устройство по п. 27, в котором устройство выбрано из группы, состоящей из хирургических игл, игл для подкожного введения, хирургических скальпелей, катетеров, режущих лезвий, хирургических зондов, эндоскопов, ножниц и режущих лезвий.
44. Медицинское устройство по п. 43, содержащее хирургическую иглу.
45. Медицинское устройство по п. 27, содержащее биосовместимый материал, выбранный из группы, состоящей из нержавеющей стали, ПТФЭ, стекла, керамики, полимеров, жаростойких металлических сплавов, сплавов с памятью формы и композитов металлов и неметаллов.
46. Медицинское устройство по п. 45, в котором несшиваемый силиконовый полимер имеет средневесовую молекулярную массу от приблизительно 260000 до приблизительно 10000000.
47. Способ нанесения на медицинское устройство смазочного покрытия, включающий стадии:
обеспечения медицинского устройства, имеющего поверхность;
нанесения смазочного покрытия по меньшей мере на часть поверхности, причем покрытие содержит:
поперечносшиваемый силиконовый полимер, имеющий реакционноспособные функциональные группы;
несшиваемый силиконовый полимер, причем указанный полимер имеет средневесовую молекулярную массу более приблизительно 200000;
силиконовый поперечносшивающий агент; и
катализатор.
48. Способ по п. 47, в котором поперечносшиваемый силиконовый полимер выбран из группы, состоящей из полидиалкилсилоксана с винильными концевыми группами, полидиметилсилоксана, сополимера полидифенилсилана и диметилсилоксана, полифенилметилсилоксана, сополимера полифторпропилметила и диметилсилоксана и полидиэтилсилоксана.
49. Способ по п. 47, в котором поперечносшиваемый силиконовый полимер содержит полидиметилсилоксан с винильными концевыми группами.
50. Способ по п. 47, в котором несшиваемый силиконовый полимер выбран из группы, состоящей из полидиметилсилоксана, полиалкилметилсилоксана, полидиэтилсилоксана, полифторпропилметилсилоксана, полиоктилметилсилоксана, политетрадецилметилсилоксана, полиоктадецилметилсилоксана и полиалкилметилдиметилсилоксана, такого как полигексадецилметилсилоксан-диметилсилоксан.
51. Способ по п. 47, в котором несшиваемый силиконовый полимер содержит полидиметилсилоксан.
52. Способ по п. 47, в котором поперечносшивающий агент выбран из группы, состоящей из полиметилгидросилоксана, сополимера полиметилгидросилоксана и полидиметилсилоксана, полиэтилгидросилоксана, сополимера полиметилгидросилоксана и октилметилсилоксана и сополимера полиметилгидросилоксана и метилфенилсилоксана.
53. Способ по п. 47, в котором поперечносшивающий агент содержит полиметилгидросилоксан.
54. Способ по п. 47, в котором катализатор выбран из группы, состоящей из комплекса платина-дивинилтетраметилдисилоксан-этинилциклогексанол, комплекса платина-цикловинилметилсилоксан (катализатор Эшби-Карштедта), комплекса платина-карбонилцикловинилметилсилоксан (катализатор Осско), комплекса платина-дивинилтетраметилдисилоксан-диметилфумарат и комплекса платина-дивинилтетраметилдисилоксан-диметилмалеат.
55. Способ по п. 47, в котором катализатор представляет собой комплекс платина-дивинилтетраметилдисилоксан-этинилциклогексанол, имеющий формулу:
.
56. Способ по п. 47, в котором композиция для нанесения покрытия содержит от приблизительно 10% вес. до приблизительно 90% вес. общего содержания твердых частиц поперечносшиваемого силиконового полимера.
57. Способ по п. 47, в котором композиция для нанесения покрытия содержит от приблизительно 10% вес. до приблизительно 90% вес. общего содержания твердых частиц несшиваемого силиконового полимера.
58. Способ по п. 47, в котором композиция для нанесения покрытия содержит от приблизительно 0,2% вес. до приблизительно 1,8% вес. силиконового поперечносшивающего агента.
59. Способ по п. 47, в котором композиция для нанесения покрытия содержит от приблизительно 0,0004% вес. до приблизительно 0,0036% вес. платинового катализатора.
60. Способ по п. 47, в котором катализатор содержит комплекс платина-цикловинилметилсилоксан (катализатор Эшби-Карштедта).
61. Способ по п. 47, в котором композиция для нанесения покрытия дополнительно содержит растворитель, выбранный из группы, состоящей из ксилола, толуола, пентана, гексана, гептанов, октана, Isopar K, смесей олефинов более высокой молекулярной массы и их комбинаций.
62. Способ по п. 61, в котором поперечносшиваемый силиконовый полимер, несшиваемый силиконовый полимер и силиконовый поперечносшивающий агент содержат от приблизительно 0,5% вес. до приблизительно 25% вес. общего веса композиции для нанесения покрытия.
63. Способ по п. 47, в котором устройство выбрано из группы, состоящей из хирургических игл, игл для подкожного введения, хирургических скальпелей, катетеров, режущих лезвий, хирургических зондов, эндоскопов, ножниц и режущих лезвий.
64. Способ по п. 47, в котором медицинское устройство представляет собой хирургическую иглу.
65. Способ по п. 47, в котором медицинское устройство содержит биосовместимый материал, выбранный из группы, состоящей из нержавеющей стали, ПТФЭ, стекла, керамики, полимеров, жаростойких металлических сплавов, сплавов с памятью формы и композитов металлов и неметаллов.
66. Способ по п. 47, в котором несшиваемый силиконовый полимер имеет средневесовую молекулярную массу от приблизительно 260000 до приблизительно 10000000.
67. Способ по п. 47, включающий дополнительную стадию отверждения композиции для нанесения покрытия с применением процесса отверждения.
68. Способ по п. 67, в котором процесс отверждения выбран из группы, состоящей из теплового, ультрафиолетового, микроволнового излучения, электромагнитного взаимодействия, ионизирующего излучения, лазера и газовой плазмы.
69. Катализатор для поперечносшиваемых силиконовых полимерных покрытий, содержащий комплекс платина-дивинилтетраметилдисилоксан-этинилциклогексанол, имеющий формулу:
70. Способ поперечного сшивания композиции силиконового покрытия, включающий:
обеспечение композиции для нанесения силиконового покрытия, содержащей поперечносшиваемый силиконовый полимер, имеющий реакционноспособные функциональные группы;
добавление катализатора к композиции для нанесения покрытия, причем катализатор содержит комплекс платина-дивинилтетраметилдисилоксан-этинилциклогексанол, имеющий формулу:
; и
отверждение композиции для нанесения покрытия с применением процесса отверждения.
71. Способ по п. 70, в котором процесс отверждения выбран из группы, состоящей из теплового, ультрафиолетового, микроволнового излучения и газовой плазмы.